(57)【要約】      （修正有）【課題】酸価の高い強化ロジンを用いた場合であっても、アルミニウムと形成された錯体粒子がドライヤーパートでパルプ繊維上へ均一に溶融し、サイズ効果を良好ならしめる溶液ロジンサイズ剤の提供。【解決手段】ロジン（ａ１）とα、β−不飽和ジカルボン酸（ａ２）との付加反応物であって、式（１）で表される二塩基性ジテルペンカルボン酸（ａ３）を少なくとも０．５重量％含有する強化ロジン（Ａ）を塩基で中和してなる溶液ロジンサイズ剤、並びに当該溶液ロジンサイズ剤を用いて得られる紙。2016188440.tif 000006【選択図】なし【特許請求の範囲】
【請求項１】
ロジン（ａ１）とα，β−不飽和ジカルボン酸（ａ２）との付加反応物であって、下記一般式（１）で表される二塩基性ジテルペンカルボン酸（ａ３）を少なくとも０．５重量％含有する強化ロジン（Ａ）をそのカルボキシル基に対して、９０〜１２０モル％となる塩基（Ｂ）で中和してなる溶液ロジンサイズ剤。
【化１】
2016188440.tif 000005
【請求項２】
前記α，β−不飽和ジカルボン酸（ａ２）が無水マレイン酸、マレイン酸およびフマル酸からなる群より選ばれる少なくとも１種である請求項１の溶液ロジンサイズ剤。
【請求項３】
前記塩基（Ｂ）がアルカリ金属水酸化物である請求項１又は２の溶液ロジンサイズ剤。
【請求項４】
請求項１〜３のいずれかの溶液ロジンサイズ剤を用いて得られる紙。
【発明の詳細な説明】
【技術分野】
【０００１】
本発明は、溶液ロジンサイズ剤及びこれを用いて得られる紙に関する。
【０００２】
溶液ロジンサイズ剤とは、一般的には、アビエチン酸を主成分とするロジンに、無水マレイン酸やフマル酸等のα，β−不飽和ジカルボン酸をディールスアルダー反応により部分付加させた後、アルカリ水溶液を加えてケン化したサイズ剤をいう。当該サイズ剤は、酸性条件下での紙抄造時に用いると、硫酸バンドを介してパルプ繊維に定着し、少量添加でも良好なサイズ効果を発揮する。
【０００３】
古くは石膏ボードの抄造などにも溶液ロジンサイズ剤が適用されてきた（特許文献１、２）が、近年の抄紙水温の上昇や硫酸バンドの使用量の減少に伴い、当該サイズ剤は充分なサイズ効果を発揮できなくなっている。
【０００４】
このような課題を解決するために、実に様々なロジンサイズ剤が開発されてきており、例えば、強化ロジンをスルホン酸系分散安定剤で分散させたサイズ剤（特許文献３）、アルケニルコハク酸無水物とロジンとをポリアルキレンポリアミンで脱水縮合させて得られる生成物をケン化してなる製紙用サイズ剤（特許文献４）、ロジン系物質をアクリルアミド系乳化剤で分散させたロジン型エマルジョンサイズ剤（特許文献５）などが提案されている。しかしながら、長年にわたるロジンサイズ剤の検討において、溶液型サイズ剤の形態で、原料ロジン中の樹脂酸構造や特性などに着目した例は開示されていない。
【先行技術文献】
【特許文献】
【０００５】
【特許文献１】特開昭５５−８４４９９号公報
【特許文献２】特開昭５６−９１０９９号公報
【特許文献３】特開平０１−２２１５９８号公報
【特許文献４】特開平０４−３４３７９１号公報
【特許文献５】特開２００９−２８７１４８号公報
【０００６】
実際の抄造工程においては、パルプスラリー中に溶液ロジンサイズ剤をまず添加した後、硫酸バンドを添加することにより、スラリー中でアルミニウム原子と樹脂酸との錯形成が進行し、水も配位した粒子が生じる。当該粒子は、更なる錯形成が進行することは少ないほど安定であり、乾燥により配位水を失い、安定な４配位構造をとることで、良好なサイズ効果を示すと考えられている（「紙のサイズ」、中村長一、昭和３７年発行、第１２２〜１２４頁）。また、溶液ロジンサイズ剤に含まれる多量のカルボキシル基を有する強化ロジンは高極性であるため、詳細なメカニズムは不明であるが、アルミニウムとマレオピマル酸やフマロピマル酸などとの錯形成で生じる粒子は、湿紙中の水分とアニオン性のパルプ繊維の双方に親和し、繊維上に均一分布した後、ドライヤーパートにおいて、当該粒子が溶け広がることで良好なサイズ効果を示すと推測される。
【０００７】
従って、溶液ロジンサイズ剤で更にサイズ効果を高めるには、当該粒子を湿紙中の水分とパルプ繊維の双方に一層親和させることが重要と考えられ、その手段として、強化ロジン中に更にカルボキシル基を導入し、その酸価を高めることが考えられる。
【０００８】
しかしながら、強化ロジンは酸価が高くなるにつれて軟化点も高くなる。そして、軟化点の高い強化ロジンを用いた場合に生ずる錯体粒子は、ドライヤーパートを経てもなおその多くが未溶融のままパルプ繊維上に残存してしまい、サイズ性に優れた成紙を得にくくなると考えられる。
【発明の概要】
【発明が解決しようとする課題】
【０００９】
本発明の主たる課題は、酸価の高い強化ロジンを用いた場合であっても、アルミニウムと形成された錯体粒子がドライヤーパートでパルプ繊維上へ均一に溶融し、サイズ効果を良好ならしめる溶液ロジンサイズ剤を提供することにある。
【課題を解決するための手段】
【００１０】
本発明者は、従来の強化ロジンと同等の軟化点でありながら、その酸価のみを高めたような強化ロジンを用いれば、サイズ性に優れた成紙を得ることが可能になると考えた。そして、二塩基性ジテルペンカルボン酸を所定量含む強化ロジンが、従来の強化ロジンと同等の軟化点でありながら高酸価を示すことを見出し、前記課題を解決し得る溶液ロジンサイズ剤が得られることを見出した。
【００１１】
すなわち本発明は、ロジン（ａ１）とα、β−不飽和ジカルボン酸（ａ２）との付加反応物であって、下記一般式（１）で示される二塩基性ジテルペンカルボン酸を少なくとも０．５重量％含有する強化ロジン（Ａ）を特定量の塩基で中和してなる溶液ロジンサイズ剤、並びに当該溶液ロジンサイズ剤を用いて得られる紙、に関する。
【００１２】
【化１】
2016188440.tif 000002
【発明の効果】
【００１３】
本発明の溶液ロジンサイズ剤は、二塩基性ジテルペンカルボン酸を所定量含む強化ロジンを使用したものであり、より高極性となり、親和性も高まる。また、本発明のサイズ剤を用いて得られる紙は優れたサイズ性を示す。
【発明を実施するための形態】
【００１４】
本発明は、ロジン（ａ１）（以下、成分（ａ１）という）とα、β−不飽和ジカルボン酸（ａ２）（以下、成分（ａ２）という）との付加反応物であって、前述の一般式（１）で示される二塩基性ジテルペンカルボン酸（ａ３）（以下、成分（ａ３）という）を特定量含有する強化ロジン（Ａ）（以下、成分（Ａ）という）を塩基（Ｂ）（以下、成分（Ｂ）という）で中和してなる溶液ロジンサイズ剤に関する。当該サイズ剤は、一般的に、酸性条件下での抄紙系に適用可能である。
【００１５】
（Ａ）成分は、成分（ａ１）と成分（ａ２）との付加反応物であって、かつ、前記一般式（１）で示される成分（ａ３）を少なくとも０．５重量％含有する強化ロジンであり、紙にした際にサイズ効果を発揮する成分である。
【００１６】
成分（ａ１）は、ガムロジン、トール油ロジン、ウッドロジン等を包括する概念であるが、後述する成分（ａ３）を少なくとも含むロジン及び／又はその誘導体も挙げられる。成分（ａ１）中の成分（ａ３）の含有量は０．５重量％、好ましくは５〜１７重量％程度、より好ましくは８〜１３重量％の範囲である。該ロジンとしては、例えば、メルクシ松（Pinus merkusii）に由来するロジンが挙げられ、また、該誘導体としては、該ロジンを用いて得られる精製ロジン、重合ロジン、不均化ロジン、水素化ロジン、強化ロジン及び（メタ）アクリル化ロジン等が挙げられる。なお、メルクシ松は、例えばインドネシアやベトナムに生育しており、例えば、インドネシア産のメルクシ松に由来するロジンには、ジヒドロアガト酸を含む二塩基性ジテルペンカルボン酸が通常８〜１１重量％程度含まれている。また、ベトナム酸のメルクシ松に由来するロジンには、ジヒドロアガト酸を含む二塩基性ジテルペンカルボン酸が通常７〜１０重量％程度含まれている。
【００１７】
また、成分（ａ１）としては、他にも、二塩基性ジテルペンカルボン酸を含まないロジン及び／若しくはその誘導体と、別途調製した二塩基性ジテルペンカルボン酸とを組み合わせたものであって、二塩基性ジテルペンカルボン酸の含有量を本願所定の範囲に調整したロジン並びに／又はその誘導体が挙げられる。二塩基性ジテルペンカルボン酸を含まないロジンとしては、例えば、中国産の湿地松（コムン酸含有）や馬尾松に由来するロジンが挙げられる。また、該ロジンの誘導体としては、例えば、精製ロジン、重合ロジン、不均化ロジン、水素化ロジン、強化ロジン及び（メタ）アクリル化ロジン等が挙げられる。また、該ロジン及び／若しくはその誘導体に組み合わせる二塩基性ジテルペンカルボン酸は、例えば特開昭５１−１３１８９９号公報に記載の方法に従い用意することができる。
【００１８】
また、成分（ａ１）としては、他にも、二塩基性ジテルペンカルボン酸を０．５重量％未満の範囲で含有するロジン及び／若しくはその誘導体と、別途調製した二塩基性ジテルペンカルボン酸とを組み合わせたものであって、二塩基性ジテルペンカルボン酸の含有量を本願所定の範囲に調整したロジン並びに／又はその誘導体も挙げられる。
【００１９】
成分（ａ２）としては、公知のα,β−不飽和ジカルボン酸を格別限定なく使用することができるが、特に、アルミニウムとの錯体形成を良好にする点から、無水マレイン酸、マレイン酸及びフマル酸からなる群より選ばれる少なくとも１種を用いることが好ましい。また、その使用量は、成分（Ａ）における二塩基性ジテルペンカルボン酸の含有量が前記範囲なる値であれば特に限定されないが、通常、成分（ａ１）１００重量部に対して１〜１５重量部程度の範囲内で調整でき、５〜１０重量部が好ましい範囲である。
【００２０】
成分（ａ３）は、二塩基性ジテルペンカルボン酸であって、例えば下記一般式（Ｉ）〜（ＩＶ）で示される樹脂酸を包括する概念である。ここで、一般式（Ｉ）はジヒドロアガト酸を、一般式（ＩＩ）はオリベリ酸を、一般式（ＩＩＩ）はエペルエンジカルボン酸を、そして一般式（ＩＶ）はピニフォリン酸をそれぞれ示す。
【００２１】
【化２】
2016188440.tif 000003
【００２２】
成分（Ａ）は、成分（ａ３）を所定量含んでいるため、二塩基性ジテルペンカルボン酸を含まない従来の強化ロジンと同等の軟化点を有しつつ、高い酸価を示す。それゆえ、成分（Ａ）を強化ロジンとする本発明の溶液ロジンサイズ剤を用いて抄紙を行うと、硫酸バンドとの錯形成がより促進され、得られた粒子は繊維上でより均一に分布し、ドライヤーパートで熱を加えることにより、錯体粒子が繊維上へ均一に溶け広がるため、サイズ性に優れた成紙が得られると考えられる。かかる観点より、成分（Ａ）における成分（ａ３）の含有量は、好ましくは０．５〜１５重量％程度、より好ましくは６〜１１重量％程度である。
【００２３】
成分（Ａ）は、各種公知の方法で製造することができる。具体的には、例えば、反応容器内で加熱溶融させた成分（ａ１）中に、成分（ａ２）を添加して、通常１９０〜２３０℃程度で１〜３時間程度、付加反応させることにより得られる。なお、成分（ａ３）に関しては、元々の成分（ａ１）に含まれているあるいはブレンドしたものを使用しても良いし、成分（ａ１）と成分（ａ２）の反応系内に成分（ａ３）を添加しても良い。
【００２４】
成分（Ａ）の物性は特に限定されないが、紙を乾燥させることでサイズ剤中のロジン樹脂を溶融させて、優れたサイズ効果を発揮させるため、軟化点が９０〜１２０℃程度、好ましくは９５〜１１０℃程度であり、かつ酸価が２２５〜２７０ｍｇＫＯＨ／ｇ程度、好ましくは２３５〜２４５ｍｇＫＯＨ／ｇ程度である。なお、従来公知の強化ロジンであって、二塩基性ジテルペンカルボン酸を含まないものは、そのことに起因し、酸価が１７５〜３００ｍｇＫＯＨ／ｇ程度と若干低く、軟化点は通常８０〜１３５℃程度である。
【００２５】
前記成分（Ｂ）としては、ロジン中の樹脂酸類のカルボキシル基の塩を水溶性とするものであればよく、水酸化リチウム、水酸化ナトリウム、水酸化カリウム、炭酸ナトリウム、炭酸カリウム、炭酸水素ナトリウム、炭酸水素カリウムなどのアルカリ金属水酸化物が挙げられる。これらの中でも、抄紙系内でのサイズ剤の分散性を高める点で、水酸化ナトリウム、水酸化カリウムなどの強塩基性のアルカリ金属水酸化物を用いることが好ましい。
【００２６】
前記成分（Ｂ）の使用量は、通常、成分（Ａ）中のカルボキシル基に対して、９０〜１２０モル％、好ましくは１００〜１１０モル％である。使用量が９０モル％を下回ると、未中和の強化ロジンの影響で本発明の溶液ロジンサイズ剤は増粘する傾向にあり、パルプスラリー中での分散性が悪くなりやすい。一方、１２０モル％を上回ると、サイズ効果が低下しやすくなる。
【００２７】
本発明の溶液ロジンサイズ剤は、成分（Ａ）に対して、成分（Ｂ）を前記量で添加して、通常９０〜９５℃程度で２〜４時間程度鹸化させることにより得られる。なお、成分（Ｂ）の添加方法としては一括添加しても良いし、分割添加、滴下であっても良い。
【００２８】
かくして得られる溶液ロジンサイズ剤は、その物性は特に限定されないが、当該サイズ剤のサイズ効果と保存安定性を高める目的に、ｐＨ（濃度５％、２５℃）は１０〜１１程度であるのがよい。また、抄紙系内でのサイズ剤の分散性を高める点から粘度（濃度３０％、２５℃、Ｂ型粘度計（ローターＮｏ．１）の測定値をいう。以下同様）が５〜１００ｍＰａ・ｓ程度である。
【００２９】
本発明の紙は、本発明のサイズ剤を用いて得られる。サイジングの方法としては、内添サイジング及び表面サイジング、並びにこれらの組み合わせが挙げられる。
【００３０】
内添サイジングにおいては、本発明のサイズ剤を添加し、酸性領域で抄紙する。また、本発明のサイズ剤の使用量は特に限定されないが、通常、パルプの乾燥重量に対して０．０５〜３．０重量％程度となる範囲である。また、パルプの種類も特に限定されず、例えば、ＬＢＫＰ、ＮＢＫＰ等の化学パルプや、ＧＰ、ＴＭＰ等の機械パルプ、その他古紙パルプ等が挙げられる。また、内添サイジングの際には、定着剤として、例えば、硫酸バンドや水酸化アルミニウムを使用できる。また、パルプスラリーのｐＨは、硫酸や水酸化ナトリウム等によって調節できる。また、他にも紙力剤として、例えば、カチオン化澱粉、ポリアミドポリアミン樹脂のエピクロルヒドリン変性物、ジシアンジアミド樹脂のエピクロルヒドリン変性物、スチレン−ジメチルアミノエチルメタクリレート共重合体のエピクロルヒドリン変性物、ポリアクリルアミドのマンニッヒ変性物、アクリルアミド−ジメチルアミノエチルメタクリレート共重合体、ポリアクリルアミドのホフマン分解物、ジアルキルジアリルアンモニウムクロライドと二酸化イオウとの共重合体等を併用できる。また、パルプスラリーには、タルク、クレー、カオリン、二酸化チタン及び炭酸カルシウム等の填料を添加できる。
【００３１】
表面サイジングにおいては、本発明のサイズ剤を不揮発分０．０１〜２重量％程度に希釈したサイズ液とし、これを各種公知の手段により原紙に塗工する。塗工手段は特に限定されず、例えば、サイズプレス法、ゲートロール法、バーコーター法、カレンダー法、スプレー法等の各種手段が挙げられる。また、サイズプレス法としては、例えば、２ロールサイズプレス塗工方式やロッドメタリングサイズプレス塗工方式が挙げられる。また、サイズ液の塗布量（固形分）は特に限定されないが、通常、０．００１〜２．０ｇ／ｍ２程度、好ましくは０．００５〜０．５ｇ／ｍ２程度である。また、原紙も特に限定されず、例えば、木材セルロース繊維を原料とする未塗工の紙を用いることができる。また、原紙を構成するパルプとしては前記したものが挙げられる。また、該原紙は、前記定着剤、紙力剤及び填料からなる群より選ばれる１種を用いて抄紙されたものであってよく、また、紙力剤が表面に塗工されたものであってもよい。
【００３２】
本発明の紙は、坪量に応じて様々な製品に供される。例えば２０〜１５０ｇ／ｍ２程度の低〜中坪量の成紙は、例えばフォーム用紙、ＰＰＣ用紙、感熱記録原紙及び感圧記録原紙等の記録用紙や、アート紙、キャストコート紙及び上質コート紙等のコート紙、クラフト紙及び純白ロール紙等の包装用紙、ノート用紙、書籍用紙、印刷用紙及び新聞用紙等の洋紙等として利用できる。また、１５０ｇ／ｍ２以上の高坪量の成紙は、例えばマニラボール、白ボール、チップボール及びライナー等の板紙等として利用できる。
【実施例】
【００３３】
以下、実施例及び比較例をあげて本発明を具体的に説明するが、これらにより本発明の範囲が限定されないことはもとよりである。また、各例中、部及び％は特記しない限りすべて重量基準である。
【００３４】
また、各例中、粘度はブルックフィールド回転粘度計ＶＩＳＣＯＭＥＴＥＲ  ＴＶＫ−１０（（株）東機産業）による２５℃における測定値である。
また、ｐＨは市販の測定機（製品名「ｐＨ  ＭＥＴＥＲ  Ｆ−１４」、（株）堀場製作所製）による２５℃、不揮発分５％における測定値である。
また、強化ロジンにおける二塩基性ジテルペンカルボン酸の含有量は、ガスクロマトグラフィー測定機（製品名「ＨＰ６８９０／５９７３」、アジレント社製）を用いて得られた値である。
【００３５】
＜強化ロジンの製造＞
【００３６】
合成例１
撹拌機、温度計、窒素導入管及び冷却器を備えた反応容器に、インドネシア産メルクシ松に由来するガムロジン（二塩基性ジテルペンカルボン酸の含有量：９．８重量％。以下、ＮＧＲという。）の約１６０℃の溶融物６００．０ｇとフマル酸３６．０ｇとを仕込み、窒素気流下に撹拌しながら２００℃で２時間反応させることにより、強化ロジン（Ａ−１）を得た。得られた成分（Ａ−１）の諸物性を表１に示す（以下同様）。
【００３７】
合成例２
合成例１と同様の反応容器に、ＮＧＲの約１６０℃の溶融物６００．０ｇと無水マレイン酸３６．０ｇとを仕込み、窒素気流下に撹拌しながら２００℃で２時間反応させることにより、強化ロジン（Ａ−２）を得た。
【００３８】
合成例３
合成例１と同様の反応容器に、ＮＧＲの約１６０℃の溶融物４８０．０ｇと中国産馬尾松に由来するガムロジン（二塩基性ジテルペンカルボン酸の含有量：０重量％。以下、ＣＧＲという。）の約１６０℃の溶融物１２０．０ｇと無水マレイン酸３６．０ｇとを仕込み、窒素気流下に撹拌しながら２００℃で２時間反応させることにより、強化ロジン（Ａ−３）を得た。
【００３９】
合成例４
合成例１と同様の反応容器に、ＮＧＲの約１６０℃の溶融物１８０．０ｇとＣＧＲの約１６０℃の溶融物４２０．０ｇと無水マレイン酸３６．０ｇとを仕込み、窒素気流下に撹拌しながら２００℃で２時間反応させることにより、強化ロジン（Ａ−４）を得た。
【００４０】
合成例５
合成例１と同様の反応容器に、ＮＧＲの約１６０℃の溶融物６０．０ｇとＣＧＲの約１６０℃の溶融物５４０．０ｇと無水マレイン酸３６．０ｇとを仕込み、窒素気流下に撹拌しながら２００℃で２時間反応させることにより、強化ロジン（Ａ−５）を得た。
【００４１】
比較合成例１
合成例１と同様の反応容器に、ＣＧＲの約１６０℃の溶融物６００．０ｇとフマル酸３６．０ｇとを仕込み、窒素気流下に撹拌しながら２００℃で２時間反応させることにより、強化ロジン（Ａ−６）を得た。
【００４２】
比較合成例２
合成例１と同様の反応容器に、ＣＧＲの約１６０℃の溶融物６００．０ｇと無水マレイン酸３６．０ｇとを仕込み、窒素気流下に撹拌しながら２００℃で２時間反応させることにより、強化ロジン（Ａ−７）を得た。
【００４３】
比較合成例３
合成例１と同様の反応容器に、湿地松ロジン（ジテルペンカルボン酸の含有量：０重量％、コムン酸含有）の約１６０℃の溶融物６００．０ｇとフマル酸３６．０ｇとを仕込み、窒素気流下に撹拌しながら２００℃で２時間反応させることにより、強化ロジン（Ａ−８）を得た。
【００４４】
比較合成例４
合成例１と同様の反応容器に、ＣＧＲの約１６０℃の溶融物６００．０ｇとフマル酸４８．０ｇとを仕込み、窒素気流下に撹拌しながら２００℃で２時間反応させることにより、強化ロジン（Ａ−９）を得た。
【００４５】
比較合成例５
合成例１と同様の反応容器に、ＣＧＲの約１６０℃溶融物６００．０ｇと無水マレイン酸４８．０ｇとを仕込み、窒素気流下に撹拌しながら２００℃で２時間反応させることにより、強化ロジン（Ａ−１０）を得た。
【００４６】
＜溶液ロジンサイズ剤の製造＞
【００４７】
実施例１
撹拌機、温度計、窒素導入管、分水器及び冷却器を備えた反応容器に、成分（Ａ−１）３００ｇ、水８３．８ｇおよび４８％水酸化カリウム１２７．５ｇを仕込み、約９０℃で２時間加熱溶融させた。次いで、４８％水酸化カリウムを用いて所定のｐＨに調整し、室温まで冷却することにより、溶液ロジンサイズ剤を得た。得られた溶液ロジンサイズ剤の諸物性を表１に示す（以下同様）。
【００４８】
実施例２
実施例１と同様の反応容器に、成分（Ａ−２）３００ｇ、水８３．８ｇおよび４８％水酸化カリウム１３０．４ｇを仕込み、約９０℃で２時間加熱溶融させた。次いで、４８％水酸化カリウムを用いて所定のｐＨに調整し、室温まで冷却することにより、溶液ロジンサイズ剤を得た。
【００４９】
実施例３
実施例１と同様の反応容器に、成分（Ａ−３）３００ｇ、水８３．８ｇ、４８％水酸化カリウム１２９．７ｇを仕込み、約９０℃で２時間加熱溶融させた。次いで、４８％水酸化カリウムを用いて所定のｐＨに調整し、室温まで冷却することにより、溶液ロジンサイズ剤を得た。
【００５０】
実施例４
実施例１と同様の反応容器に、成分（Ａ−４）３００ｇ、水８３．８ｇ、４８％水酸化カリウム１２８．５ｇを仕込み、約９０℃で２時間加熱溶融させた。次いで、４８％水酸化カリウムを用いて所定のｐＨに調整し、室温まで冷却することにより、溶液ロジンサイズ剤を得た。
【００５１】
実施例５
実施例１と同様の反応容器に、成分（Ａ−５）３００ｇ、水８３．８ｇ、４８％水酸化カリウム１３０．１ｇを仕込み、約９０℃で２時間加熱溶融させた。次いで、４８％水酸化カリウムを用いて所定のｐＨに調整し、室温まで冷却することにより、溶液ロジンサイズ剤を得た。
【００５２】
比較例１
実施例１と同様の反応容器に、成分（Ａ−１）３００ｇ、水８３．８ｇ、４８％水酸化カリウム１０３．１ｇを仕込み、約９０℃で２時間加熱溶融させた。次いで、４８％水酸化カリウムを用いて所定のｐＨに調整し、室温まで冷却することにより、溶液ロジンサイズ剤を得た。
【００５３】
比較例２
実施例１と同様の反応容器に、成分（Ａ−１）３００ｇ、水８３．８ｇ、４８％水酸化カリウム１５１．３ｇを仕込み、約９０℃で２時間加熱溶融させた。次いで、４８％水酸化カリウムを用いて所定のｐＨに調整し、室温まで冷却することにより、溶液ロジンサイズ剤を得た。
【００５４】
比較例３
実施例１と同様の反応容器に、成分（Ａ−６）３００ｇ、水８３．８ｇ、４８％水酸化カリウム１３０．１ｇを仕込み、約９０℃で２時間加熱溶融させた。次いで、４８％水酸化カリウムを用いて所定のｐＨに調整し、室温まで冷却することにより、溶液ロジンサイズ剤を得た。
【００５５】
比較例４
実施例１と同様の反応容器に、成分（Ａ−７）３００ｇ、水８３．８ｇ、４８％水酸化カリウム１２７．２ｇを仕込み、約９０℃で２時間加熱溶融させた。次いで、４８％水酸化カリウムを用いて所定のｐＨに調整し、室温まで冷却することにより、溶液ロジンサイズ剤を得た。
【００５６】
比較例５
実施例１と同様の反応容器に、成分（Ａ−８）３００ｇ、水８３．８ｇ、４８％水酸化カリウム１２８．９ｇを仕込み、約９０℃で２時間加熱溶融させた。次いで、４８％水酸化カリウムを用いて所定のｐＨに調整し、室温まで冷却することにより、溶液ロジンサイズ剤を得た。
【００５７】
比較例６
実施例１と同様の反応容器に、成分（Ａ−９）３００ｇ、水８３．８ｇ、４８％水酸化カリウム１３３．４ｇを仕込み、約９０℃で２時間加熱溶融させた。次いで、４８％水酸化カリウムを用いて所定のｐＨに調整し、室温まで冷却することにより、溶液ロジンサイズ剤を得た。
【００５８】
比較例７
実施例１と同様の反応容器に、成分（Ａ−１０）３００ｇ、水８３．８ｇ、４８％水酸化カリウム１３９．４ｇを仕込み、約９０℃で２時間加熱溶融させた。次いで、４８％水酸化カリウムを用いて所定のｐＨに調整し、室温まで冷却することにより、溶液ロジンサイズ剤を得た。
【００５９】
＜試験：Ｌ−ＢＫＰ使用；酸性抄紙及びステキヒトサイズ評価＞
Ｌ−ＢＫＰに、パルプ濃度が２．０％になる量の水道水を加え、ビーターを用いて３００ｍｌカナディアン・スタンダード・フリーネスまで叩解した。次いで、叩解したパルプスラリーを更に水道水で希釈しパルプ濃度１．０％に調整した。次いで、このパルプスラリーに、対パルプ１６．０％（絶乾重量基準。以下、同様。）となる填料（炭酸カルシウムとタルクの混合物）、１．５％となる硫酸バンド、０．３０％となる市販カチオン変性澱粉を添加して、ｐＨ５．０のパルプスラリーを調成した。なお、抄紙系のｐＨは硫酸水溶液で調節した。
次いで、実施例１の溶液ロジンサイズ剤を、対パルプ０．１５％又は０．３０％（固形分換算）となるように加え、抄紙機（Ｔａｐｐｉ  Ｓｔａｎｄａｒｄ  Ｓｈｅｅｔ  Ｍａｃｈｉｎｅ（丸型）、以下同様）を用いて抄紙し、湿紙を得た。次いで、各湿紙を、線圧５．５ｋｇ／ｃｍ、送り速度２ｍ／ｍｉｎの条件のロールプレス機で脱水し、回転式ドライヤーを用いて９０℃で３６０秒間乾燥させた。次いで、得られた乾燥紙を恒温恒湿（２３℃、５０％相対湿度）環境下で２４時間調湿することによって、坪量が８０ｇ／ｍ２の成紙（試験用紙）をそれぞれ得た。
次いで、各試験用紙について、ＪＩＳ−Ｐ８１２２に準じてステキヒトサイズ度を測定した。結果を表１に示す。なお、ステキヒトサイズ度は値が大きいほど良い。
【００６０】
実施例２〜５および比較例１〜７の溶液ロジンサイズ剤についても上記酸性抄紙条件に従い、坪量が８０ｇ／ｍ２の成紙（Ｌ−ＢＫＰ使用）をそれぞれ得た。次いで、各試験用紙について、ＪＩＳ−Ｐ８１２２に準じてステキヒトサイズを測定した。結果を表１に示す。
【００６１】
【表１】
2016188440.tif 000004